(57)【要約】  ペン先での発色を高め、ペン先における色識別性を高めることができるペン先、及びこのペン先を備えた筆記具を提供する。  本発明のペン先Ａは、隠蔽材料を含むペン芯２０を備えたペン先であって、ペン芯は、Ｌ＊ａ＊ｂ＊（ＣＩＥ  ＬＡＢ）表色系での明度（Ｌ＊値）が８０以上であることを特徴とする。この筆記具として、例えば、筆記方向を視認することができる可視部を有する保持体１０と、該保持体１０に装着された上記構成のペン先Ａを備えたことを特徴とする。
2020032104.tif 000002
【特許請求の範囲】
【請求項１】
隠蔽材料を含むペン芯を備えたペン先であって、ペン芯は、Ｌ＊ａ＊ｂ＊（ＣＩＥ  ＬＡＢ）表色系での明度（Ｌ＊値）が８０以上であることを特徴とするペン先。
【請求項２】
隠蔽材料が酸化チタン、酸化亜鉛、窒化ホウ素、硫酸バリウムから選ばれる少なくとも１種であって、平均粒子径が５０〜１０００ｎｍであることを特徴とする請求項１記載のペン先。
【請求項３】
ペン芯は、焼結芯又は繊維束芯で構成され、隠蔽材料が焼結芯又は繊維束芯に固着されていることを特徴とする請求項１又は２に記載のペン先。
【請求項４】
請求項１〜３の何れか一つに記載のペン先を備えた筆記具であって、該筆記具には、染料インク又は染料を含む樹脂微粒子顔料インクが搭載されたことを特徴とする筆記具。
【請求項５】
インクを含浸した状態のペン芯の明度（Ｌ＊値）が３０以上であることを特徴とする請求項４記載による筆記具。
【請求項６】
筆記描線とペン芯との色差△Ｅが４０未満であることを特徴とする請求項４又は５記載による筆記具。
【発明の詳細な説明】
【技術分野】
【０００１】
本発明は、ペン先での発色を高め、ペン先における色識別性を高めることができるペン先、及びこのペン先を備えた筆記具に関する。
【背景技術】
【０００２】
従来、ペイントマーカー、アンダーラインマーカー等と称される筆記具のペン先は、幅広のペン芯を備えることにより幅広の線引きを可能にしたものであって、マーキングの視認性や作業性に優れているため幅広く使用されている。
ラインマーカー等の筆記具におけるペン先は、一般に合成樹脂繊維等を棒状等に集束したものや、高分子の焼結体などの多孔質部材に毛細管作用を付与し、これにより筆記具本体となる軸体から供給されるインクをペン先に導出することにより筆記可能としたものである。【０００３】
また、蛍光インクを筆記具本体となる軸体内に収容した筆記具の普及にともない、幅広の線引きを可能とした多くの構造、形状のペン先を用いた筆記具が市販されたことにより、使用者の用途に応じた筆記具の広い選択が可能となり、その作業性も快適なものとなっている。【０００４】
これらのラインマーカー等に用いられているインクは、着色剤として蛍光染料や油性染料などを用いた染料インク（水性染料インク、油性染料インク）や、染料を樹脂微粒子に内包させた（疑似顔料）インクなどが知られている。
これらのインクは、色材に透明性があるため、インクバルク自体の色相やペン芯、中綿に含浸されたときの見た目が、暗くなってしまうものである。なお、顔料インクはインクバルク自体の発色も良いものである。【０００５】
蛍光インクなどの着色力の弱いインク（例えば、黄色蛍光インク）がペン芯に含浸されているときは、その外観の色相は、筆記描線の色相と大きな差異はないが、着色力の強いインク（ピンク、赤色、青色、緑色などのインク）がペン芯に染み込むと、描線が淡い色であっても、ペン芯自体は黒っぽい色となってしまい、ペン先から筆記描線の色相を識別することが困難となってしまうなどの課題がある。特に、ペン先に、筆記方向を視認できる可視部（窓部）を備えた筆記具（例えば、特許文献１参照）では、ペン先が大きく、キャップが透明になっているため、ペン先の黒さが目立ってしまい鮮やかさや色識別性が低下するなどの課題があった。【０００６】
一方、ペン先を樹脂コーティング、着色等の加工を施した先行技術としては、例えば、
１）インキが滲んでペン軸先端部に伝わって汚染することを防止すると共に、繊維からなる原棒表面の毛羽立ちを防ぎ、ペン先をくずれにくくすることなどを目的として、熱加工と樹脂バインダによって繊維を長手方向に収束してなる繊維製ペン先体用原棒において、その表面を着色剤を含むセルロース誘導体を塗膜成分とするビヒクルによりコーティングして被覆したことを特徴とする繊維製ペン先体用原棒（例えば、特許文献２参照）、
２）合成繊維をバインダで結束させてなる繊維束を、ペン先形状に加工した後染色によって着色してなるペン先とすることにより、ペン先の表面すべてを着色して、淡色でも濃色でもムラなく均一な着色ペン先を得ることができ、染料を変更するだけで容易に色の変更も行うことができるペン先（例えば、特許文献３参照）などが知られている。【０００７】
しかしながら、上記特許文献２及び３に記載の繊維製ペン先体用原棒やペン先は、ペン先表面の一部又はすべてを予め着色するものであるが、着色力の強いインクがペン先に染み込むと、未だペン先が黒っぽい色となってしまったり、また、染色による着色では、使用対象のインクに制限が生じることもあり、更に、ペン先の着色による色相と筆記描線との色相が微妙に相違するなどの課題が生じているのが現状である。これらの特許文献２、３と本発明とは、その発明の目的や課題、技術思想（構成及びその作用効果）が異なるものである。
【先行技術文献】
【特許文献】
【０００８】
【特許文献１】特開２０００−５２６８２号公報（特許請求の範囲、図７等）
【特許文献２】特開平８−２６７９８２号公報（特許請求の範囲、図３等）
【特許文献３】特開２００３−１１５６９号公報（特許請求の範囲）
【発明の概要】
【発明が解決しようとする課題】
【０００９】
本発明は、上記従来技術の課題及び現状に鑑み、これを解消しようとするものであり、ペン先での発色を高め、ペン先における色識別性を高めることができると共に、ペン先の着色による色相と筆記描線との色相に相違がないペン先、及びこのペン先を備えた筆記具を提供することを目的とする。
【課題を解決するための手段】
【００１０】
本発明者は、上記従来の課題等を解決するために鋭意検討した結果、ペン芯を備えたペン先であって、ペン芯は、隠蔽材料を含むと共に、その明度を特定値以上とすることなどにより、上記目的のペン先及びこのペン先を備えた筆記具が得られることを見出し、本発明を完成するに至ったのである。【００１１】
すなわち、本発明のペン先は、隠蔽材料を含むペン芯を備えたペン先であって、インクを含まない状態のペン芯は、Ｌ＊ａ＊ｂ＊（ＣＩＥ  ＬＡＢ）表色系での明度（Ｌ＊値）が８０以上であることを特徴とする。更にペン芯にインクを含んだ状態の明度（Ｌ＊値）は３０以上であることを特徴とする。
前記隠蔽材料は、酸化チタン、酸化亜鉛、窒化ホウ素、硫酸バリウムから選ばれる少なくとも１種であって、平均粒子径が５０〜１０００ｎｍであることが好ましい。
また、ペン芯は、焼結芯又は繊維束芯で構成され、隠蔽材料が焼結芯又は繊維束芯に固着されていることが好ましい。
本発明の筆記具は、上記構成のペン先を備えた筆記具であって、該筆記具には、染料インク又は染料を含む樹脂微粒子顔料インクが搭載されたことを特徴とする。
筆記描線とペン芯との色差△Ｅが４０未満であることが好ましい。
【発明の効果】
【００１２】
本発明によれば、ペン先での発色を高め、ペン先における色識別性を高めることができると共に、ペン先の着色による色相と筆記描線との色相に相違がないペン先、及びこのペン先を備えた筆記具が提供される。
【図面の簡単な説明】
【００１３】
【図１】本発明のペン先を筆記具の先軸に取り付けた実施形態の一例を示すものであり、（ａ）は左側方向から見た斜視図、（ｂ）は（ａ）の逆となる右側方向から見た斜視図である。
【図２】本発明のペン先の実施形態の一例を示す各図面であり、（ａ）は背面図、（ｂ）は平面図、（ｃ）正面図、（ｄ）は縦断面図、（ｅ）は左側方向から見た斜視図、（ｆ）は（ｅ）の右側方向から見た斜視図、（ｇ）は右側面図、（ｈ）は左側面図、（ｉ）は（ｅ）の逆となる左側方向から見た斜視図、（ｊ）は（ｉ）の右側方向から見た斜視図である。
【図３】（ａ）〜（ｊ）は、保持体の一例を示す各図面であり、（ａ）は背面図、（ｂ）は平面図、（ｃ）正面図、（ｄ）は縦断面図、（ｅ）は左側方向から見た斜視図、（ｆ）は（ｅ）の右側方向から見た斜視図、（ｇ）は右側面図、（ｈ）は左側面図、（ｉ）は（ｅ）の逆となる左側方向から見た斜視図、（ｊ）は（ｉ）の右側方向から見た斜視図である。
【図４】図２のペン先を用いた筆記具の一例を示す部分縦断面図である。
【発明を実施するための形態】
【００１４】
以下に、本発明の実施形態について図面を参照しながら詳しく説明する。
図１（ａ）及び（ｂ）は、本発明のペン先を筆記具の先軸に取り付けた実施形態の一例を示す各斜視図であり、図２（ａ）〜（ｊ）は本発明のペン先の実施形態の一例を示す各図面であり、図３（ａ）〜（ｊ）は、保持体の一例を示す各図面であり、図４は図２のペン先を用いた筆記具の一例を示す部分縦断面図である。
本実施形態のペン先Ａは、図１及び図２に示すように、筆記方向を視認することができる可視部を有する保持体１０と、該保持体１０に装着されたペン芯２０とを備えたものである。
【００１５】
保持体１０は、図１、図２（ａ）〜（ｊ）及び図３（ａ）〜（ｊ）に示すように、筆記芯となるペン芯２０を固定して、軸体３０の先軸３５先端開口部に固着されるものであり、膨出状の本体部１１と、該本体部１１の前方側に、フランジ部１２と、筆記方向を視認することができる可視部１３とを有すると共に、可視部１３の先端側にペン芯２０の先端側（端面）を保持する前方保持部１４ａ，１４ｂとを有するものである。本実施形態では、前方保持部１４ａ，１４ｂの長手方向長さを異ならしめているもの、すなわち、ペン芯２０の先端側（端面）を保持する長さが長い前方保持部１４ａと短い前方保持部１４ｂとし、前方保持部１４ａの先端側の端部はペン芯２０の先端側の端部と同じ位置（端部）にあり、前方保持部１４ｂは後述するように突出量（突出長さ分）だけ短い寸法となっている。なお、上記保持体１０において、ペン芯２０の先端側（端面）を保持する長い前方保持部１４ａと短い前方保持部１４ｂとしたが、前方保持部１４ａと前方保持部１４ｂとの保持長さを同じくしてもよいものである。
また、上記本体部１１の後方側に、上記本体部１１に連設される保持片１５を有する後方保持部１６を備えたものである。これらの部材から構成される保持体１０の長手方向外周面全体には、後述するコ字型状のペン芯２０を嵌入保持する保持溝１７が形成されている。更に、本体部１１の幅方向外周面には、凹状の嵌合部１１ａが形成され、長手方向外周面となる両面空気流通溝には、それぞれ直線状の空気流通溝１１ｂと屈曲状の空気流通溝１１ｃが形成されている。
【００１６】
このように構成される保持体１０全体は、硬質材料で構成されており、例えば、視認性を有する硬質材料、例えば、金属、ガラス、ゴム弾性を有しない樹脂などから構成されるものである。視認可能となるゴム弾性を有しない樹脂としては、例えば、ＰＰ、ＰＥ、ＰＥＴ、ＰＥＮ、ナイロン（６ナイロン、１２ナイロン等の一般的なナイロン以外に非晶質ナイロン等を含む）、アクリル、ポリメチルペンテン、ポリスチレン、ＡＢＳ等の可視光線透過率が５０％以上の材料から成形により構成することにより、可視部１３で筆記方向に書いてある文字を有効に視認できることとなる。なお、可視部１３だけを視認性を有する材料で構成してもよい。なお、可視光線透過率は多光源分光測色計〔スガ試験機社製、（ＭＳＣ−５Ｎ）〕にて反射率を測定することで求めることができる。
また、保持体１０は、上記各材料の一種類、または、耐久性、視認性の更なる向上の点などから、２種類以上の材料を用いて構成してもよく、射出成形、ブロー成形などの各種成形法により成形することができる。
【００１７】
このペン芯２０は、図１、図２（ａ）〜（ｊ）に示すように、断面が円形形状で、全体が略コ字型形状となるものであり、インク誘導部２１、２１と、該インク誘導部２１、２１からのインクを導出する筆記部２２とを備えたものであり、インク誘導部２１、２１と筆記部２２との角部は切り落とされたカット面部２３、２３とを有している。また、インク誘導部２１、２１の表面部には平滑面となるカット平滑面部２１ａが形成されている。
【００１８】
本発明において、上記構造のペン芯２０は、隠蔽材料を含むものであり、インクを含んでいない状態でＬ＊ａ＊ｂ＊（ＣＩＥ  ＬＡＢ）表色系での明度（Ｌ＊値）が８０以上となっている。
上記Ｌ＊ａ＊ｂ＊（ＣＩＥ  ＬＡＢ）表色系は、色相評価を行うための色調を表す方法の一つであり、国際照明委員会（ＣＩＥ）が策定した、目で見える色を色空間として表現するものである。この明度（Ｌ＊値）は、明るさの傾向を示す一指標であり、０〜１００の範囲である。上記明度（Ｌ＊値）を８０以上とすることにより、ペン先での発色を高め、ペン先における色識別性を高めることができる。一方、明度（Ｌ＊値）が８０未満あると、本発明の効果を発揮することができないこととなる。
好ましくは、本発明の効果を更に発揮せしめる点から、より好ましくは、明度（Ｌ＊値）が９０〜１００の範囲であることが望ましい。また、無彩色度Ｃ＊値が３０未満とすることがより好適である。
なお、無彩色度Ｃ＊は、下記式（Ｂ）より算出される。
無彩色度Ｃ＊＝（ａ＊２＋ｂ＊２）１／２            ・・・（Ｂ）
【００１９】
本発明において、隠蔽材料を含むペン芯２０におけるＬ＊ａ＊ｂ＊（ＣＩＥ  ＬＡＢ）表色系での明度（Ｌ＊値）を８０以上にする方法等としては、隠蔽材料を含むことにより、上記明度（Ｌ＊値）が８０以上にできれば、特に限定されず、例えば、ペン芯成形後のペン芯に隠蔽材料を固着せしめる方法、また、ペン芯を構成する材料と隠蔽材料とを複合化してペン芯を構成する方法などが挙げられる。具体的な作製方法は後述する。
用いることができる隠蔽材料としては、高屈折材料となる酸化チタン、酸化亜鉛、窒化ホウ素、硫酸バリウムから選ばれる少なくとも１種（単独又は２種以上の混合物、以下同様）であって、その平均粒子径は、好ましくは、５０〜１０００ｎｍのものが望ましい。
この隠蔽材料の平均粒子径を５０ｎｍ以上とすることにより、効率的にペン芯に隠蔽材料を含ませることができ、一方、１０００ｎｍ未満とすることにより、インク流出性を損なうことがない。更に好ましくは、平均粒子径は１００〜５００ｎｍであることが望ましい。
【００２０】
この隠蔽材料の含有量は、ペン芯に隠蔽材料を含むことによりペン芯に弱い隠蔽性を付与して上記明度（Ｌ＊値）が８０以上にでき、ペン先での発色を更に高め、ペン先における色識別性を更に高めることができれば、特に限定されないが、ペン芯におけるインク流出性、並びに、ペン芯への隠蔽材料の固着や複合化等を容易にせしめる点等から、ペン芯全量に対して、好ましくは、０．０１〜１０質量％、更に好ましくは、１〜５質量％であることが望ましい。
【００２１】
一方、ペン芯２０は、上記隠蔽材料を含むものであるが、基本的性能として、良好なインク流出性を有するものであるので多孔質部材から構成されている。例えば、このペン芯は、天然繊維、獣毛繊維、ポリアセタール系樹脂、ポリエチレン系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる並行繊維束、フェルト等の繊維束を加工又はこれらの繊維束を樹脂加工した繊維芯、または、ポリオレフィン系樹脂、アクリル系樹脂、ポリエステル系樹脂、ポリアミド系樹脂、ポリウレタン系樹脂等の熱可塑性樹脂などのプラスチック粉末などを焼結したポーラス体（焼結芯）などからなるものである。
好ましいペン芯２０としては、繊維束芯、繊維芯、焼結芯、フェルト芯、スポンジ芯、無機多孔体芯であり、特に好ましくは、変形成形性の点、生産性の点から、焼結芯が望ましい。
【００２２】
本発明において、上記特性のペン芯２０を具体的に作製する方法等としては、例えば、１）の作製方法では、成型後のペン芯を少なくとも隠蔽材料と固着樹脂を含む処理液に含浸させ、乾燥、固着させることで作製する方法、２）ペン芯を構成する材料と隠蔽材料とを複合化させてペン芯を作製する方法、３）ペン芯を構成する材料内に隠蔽材料を混合や内包した後、ペン芯を作製する方法などが挙げられる。
【００２３】
上記１）に用いる固着樹脂としては、インク流出性、インクに影響を与えない点等から、アクリル樹脂、スチレンアクリル樹脂、ウレタン樹脂、等を用いることができる。この作製方法は、ペン芯を目詰まりさせることなく良好なインク流出性（後述する気孔率）を確保する点などから、固形分濃度が１〜３０質量％の固着樹脂と、隠蔽材料と必要に応じて溶剤を含む処理液を調製し、該処理液に成形後の繊維束芯、繊維芯、焼結芯、フェルト芯、スポンジ芯、無機多孔体芯などから構成されるペン芯を含浸させ、乾燥、固着させることで、上記所定の気孔率と所定割合の隠蔽材料が固着されたペン芯を作製することができる。
また、予めペン芯の気孔率を高めて（大きめにして）おいて、上記処理液を含浸させて気孔率を低減させて所定の気孔率と所定割合の隠蔽材料が固着されたペン芯とすることもできる。
【００２４】
上記２）のペン芯を構成する材料と隠蔽材料とを複合化させてペン芯を作製する方法は、例えば、ペン芯が焼結芯の場合、少なくとも上述のプラスチック粉末と隠蔽材料とを所定割合で混合後、好適な条件下で焼結することで、所定の気孔率と所定割合の隠蔽材料が複合化されたペン芯とすることができる。
上記３）の作製方法としては、ペン芯を構成する上述の繊維材料となる樹脂を溶融させた溶融体に上記隠蔽材料（繊維状酸化チタンなどを含む）を混合して隠蔽材料含有繊維を紡糸して繊維化し、この繊維を用いて上述の繊維束芯や繊維芯とする方法などが挙げられる。また、ペン芯が焼結芯の場合、少なくとも上述のプラスチック粉末内に隠蔽材料を予め内包した後、焼結芯用基材を作製し、好適な条件下で焼結することで、所定の気孔率と所定割合の隠蔽材料を有するペン芯とすることができる。
【００２５】
また、本発明に用いるペン芯２０は、上記特性の隠蔽材料が所定割合で含むと共に、その気孔率、大きさ、硬度などは、隠蔽材料の固着や複合化による作製方法、インク種、筆記具の種類等により、変動するものであり、例えば、気孔率では３０〜６０％とすることが好ましい。
本実施形態のペン芯２０では、平均粒子径２００μｍのポリエチレン粉末と平均粒子径３５０ｎｍの酸化チタンとで焼結した気孔率５５％の焼結芯（焼結体）から構成されている。なお、本発明において、「平均粒子径」は、電子顕微鏡にて、測定した粒子の直径の平均値を示し、電子顕微鏡に投影された画像内の２０個の粒子について測定した粒子径の平均値である。粒子が円形でない場合は、気孔を形成する輪郭の任意の２点を結ぶ線分のうち、最も長い線分の長さと最も短い線分の長さを足して２で割った値を、その粒子の粒子径とする。
また、気孔率は下記のようにして算出される。まず、既知の質量及び見掛け体積を有するペン芯を水中に浸し、十分に水を浸み込ませた後、水中から取り出した状態で質量を測定する。測定した質量から、ペン芯に浸み込ませた水の体積が導出される。この水の体積をペン芯の気孔体積と同一として、下記式（Ａ）から、気孔率が算出される。
気孔率（単位：％）＝（水の体積）／（ペン芯の見掛け体積）×１００  ……（Ａ）
【００２６】
また、本実施形態のペン芯２０の幅方向の長さｔは、十分な筆記流量の確保を確保する点から、好ましくは、０．５０ｍｍ以上、特に、１．００〜３．００ｍｍであることが望ましい。
筆記部２２は、筆記しやすい傾きとなるように、傾斜状（ナイフカット状）となっており、この傾き等は、筆記等の使い勝手に合わせて適宜設定される。また、この筆記部２２は、描線幅Ｗが太いものであり、好ましくは、描線幅Ｗは１ｍｍ以上、更に好ましくは、描線幅Ｗは２ｍｍ以上の描線幅となる筆記部が望ましい。
【００２７】
このペン先Ａにおいて、上記ペン芯２０の保持体への固着（装着）は、保持溝１７に上記ペン芯２０を嵌入し、前方保持部１４ａ，１４ｂと保持片１５を有する後方保持部１６との保持により固着されることとなる。更に、ペン芯２０の固着（抜け止め）を確実にするために、接着剤による接着、溶着などを更に用いても良いものである。また、ペン芯２０の筆記部２２と接触する保持体１０の保持溝１７の接触面部に楔形状の非平滑面部を形成して更に上記ペン芯２０の保持体１０への固着を確実にしてもよいものである。本実施形態では、図２（ｄ）に示すように、上記楔形状の非平滑面部１８を形成している。
【００２８】
本実施形態では、図２（ｂ）に示すように、保持体１０からのペン芯２０の先端側の突出量Ｙが０．６５ｍｍ以上、１ｍｍ未満となっており、これにより強い筆記荷重で筆記してもペン芯２０の先端側の突出量Ｙを極力保持体内面で筆記芯を押さえる構造となるため、筆記性能を損なうことなく、ペン芯の破損を防ぎ耐久性に優れるものとしている。突出量Ｙが、０．６５ｍｍよりも短いと、ペン体を寝かせて筆記する際に、保持体が接触し、筆記できなくおそれがあり、一方、突出量Ｙが、１ｍｍよりも長いと、強い筆記荷重により、筆記性能を損なう可能性がある。なお、図４（ｄ）に示すＸは筆記芯幅であり、上記突出量Ｙは、上記０．６５ｍｍ以上、１ｍｍ未満であると共に、筆記芯幅Ｘの５０％未満であることが好ましい。
【００２９】
また、本発明では、上記実施形態の他、保持体１０からのペン芯２０の先端側の突出量Ｙをペン芯の厚さｔの４０〜６５％とすることによっても、筆記性能を損なうことなく、ペン芯の破損を防ぎ耐久性に優れるものとなる。筆記芯の先端側の突出量Ｙをペン芯２０の厚さｔの４０〜６５％（Ｙ／ｔが４０〜６５％）とすることにより、強い筆記荷重で筆記してもペン芯２０の先端側の突出量Ｙが筆記芯の厚さとの関係から、ペン芯の強度を更に保持できると共に、突出量Ｙを極力保持体内面でペン芯を押さえる構造となるため、更に筆記性能を損なうことなく、ペン芯の破損を防ぎ耐久性に優れるものとしている。より好ましくは、ペン芯２０の先端側の突出量Ｙはペン芯厚さｔの４８〜５８％とすることが望ましい。この突出量Ｙがペン芯の厚さｔの４０％未満であると、強い筆記荷重により、筆記性能を損なう可能性があり、一方、６５％超過であると、保持体が厚くなり、筆記の際に紙面が見にくくなる。なお、Ｘはペン芯幅Ｘであり、上記突出量Ｙは、上記ペン芯の厚さｔの４０〜６５％と共に、ペン芯幅Ｘの５０％未満（Ｙ／Ｘが５０％未満）であることが好ましい。
特に好ましい形態としては、保持体からの筆記芯の先端側の突出量Ｙを０．６５ｍｍ以上、１ｍｍ未満及び筆記芯厚さｔの４０〜６５％とすることが望ましい。
【００３０】
このように構成される本発明のペン先Ａは、少なくとも、筆記方向を視認することができる可視部１３を有する保持体１０と、該保持体１０に装着され上記特性のペン芯２０とを備えたものであり、該ペン芯２０には上述の隠蔽材料が固着、複合化などにより含むと共に、ペン芯は、Ｌ＊ａ＊ｂ＊（ＣＩＥ  ＬＡＢ）表色系での明度（Ｌ＊値）が８０以上に設定されることにより、ペン先での発色を高め、ペン先における色識別性を高めることができるものとなっている。
【００３１】
本発明の筆記具は、上記構成のペン先を備えたことを特徴とするものである。なお、本発明の筆記具は、上記構成のペン先を備えたことを特徴とするものであるので、ペン先以外の構成は、特に限定されるものではない。
図４は、本発明の筆記具の実施形態の一例を示すものであり、図２のペン先Ａを用いた筆記具の一例を示す部分縦断面図である。
本実施形態の筆記具Ｂは、上記構成のペン先Ａ、筆記具本体となる軸体３０、インク吸蔵体４０、キャップ５０、５１を備えたものである。
【００３２】
この筆記具Ｂは、図４に示すように、筆記具本体となる軸体３０内のインク吸蔵体４０にインクを吸蔵させ、図４右側となる一端に細字タイプのペン体３１と他端（図４左側）に上記構成のペン先Ａを有し、インク吸蔵体４０のインクを毛管作用により、それぞれペン体３１及びペン先Ａのペン芯２０に供給する構成となっている。図示符号５０、５１は後述する軸体３０の両端部側に着脱自在に嵌合するペン先Ａ及びペン体３１を保護する透明又は半島姪からなるキャップである。
【００３３】
軸体３０は、例えば、熱可塑性樹脂、熱硬化性樹脂等で形成されるものであり、筆記具用インクを含浸したインク吸蔵体４０を収容する筒状体からなると共に、図４右側となる一端側は細字タイプのペン体３１を保持する後軸３２を嵌合により固着するための嵌合部を有する後軸保持部３３となっており、図４左側となる他端には、上記構成のペン先Ａを固着する先軸３５を有している。
軸体３０は、例えば、ポリプロピレン等からなる樹脂を使用して筒状に成形され、筆記具の本体（軸体）として機能する。軸体全体３０及び先軸３５は不透明又は透明（及び半透明）に成形されるが、外観上や実用上の観点からいずれを採用しても良い。また、軸体３０の前方側に先軸３５が嵌合等により固着される構造となっている。
インク吸蔵体４０は、水性インク、油性インクなどの筆記具用インクを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる繊維束、フェルト等の繊維束を加工したもの、また、スポンジ、樹脂粒子、焼結体等の多孔体を含むものである。このインク吸蔵体４０は、軸体３０内に収容保持されている。
【００３４】
用いる筆記具用インクの組成は、特に限定されず、筆記具の用途等に応じて、水性染料インク、油性インク、熱変色性インクなどの好適な配合処方とすることができ、例えば、アンダーラインペン等ではインクに蛍光色素、例えば、ベーシックバイオレット１１、ベーシックイエロー４０、熱変色性マイクロカプセル顔料などの色材を含有させることできる。
好ましくは、染料インク又は染料を含む樹脂微粒子顔料インクが望ましい。
染料を含む樹脂微粒子顔料インクとしては、少なくとも、（メタ）アクリル酸シクロヘキシルモノマーと、塩基性染料又は油溶性染料とで構成される着色樹脂微粒子であって、前記（メタ）アクリル酸シクロヘキシルモノマーの含有量が着色樹脂微粒子を構成する全ポリマー成分に対して、３０質量％以上であると共に、前記塩基性染料又は油溶性染料の含有量が全ポリマー成分に対して、１５質量％以上である着色樹脂微粒子が水に分散された着色樹脂微粒子の分散液と、水溶性有機溶剤と、水とを含有するものが挙げられる。
また、これらのインクは、インク配合成分種、各配合量を調整することなどにより、インク粘度（２５℃：コンプレート型粘度計）１〜５ｍＰａ・ｓ、表面張力３０〜６０ｍＮ／ｍ、ペン芯２０及びペン体３１からのインク流出量を５〜２０ｍｇ／ｍに設定することが好ましい。
本発明において、本発明の効果を更に発揮せしめる点から、好ましくは、筆記描線とペン芯との色差△Ｅが４０未満であることが望ましい。色差△Ｅは低い方が望ましく、△Ｅが４０以上とすると色識別性を効果的に発揮しづらくなる。
この色差の調整は、用いる色材種、インク種、隠蔽材料種及びその含有量を好適に調整等することにより、行うことができる。
また、本発明の効果を更に発揮せしめる点から、好ましくは、インクを含浸した状態のペン芯の明度（Ｌ＊値）が３０以上であることが望ましい。
なお、筆記具用インクを熱変色性インクとした場合は、ＪＩＳ  Ｓ  ６０５０−２００２に規定する鉛筆描線の消し能力（消字率）が７０％未満の熱可塑性エラストマーをキャップ５０の頂部に形成し、擦過動作により摩擦熱を発生容易かつ低摩耗な摩擦体とすることができる。
【００３５】
上記構成のペン芯２０を固着した保持体１０から少なくともなるペン先Ａを、先軸３５内に挿入すると、筆記芯２０は保持体１０を介して筆記具本体となる軸体３０に装着（固着）されると共に、ペン芯２０のインク誘導部２１、２１の後方側端部２１ａ、２１ａはインク吸蔵体４０の先端側内部に入り込む構成となっている。また、ペン体３１を保持した後軸３２を軸体３０の後軸保持部３３内に挿入すると、ペン体３１は嵌合等により筆記具本体となる軸体３０に装着（固着）されるものとなる。
なお、インク吸蔵体４０の先端側内部にインク誘導部２１、２１の後方側端部２１ａ、２１ａを挿入する凹部を形成してもよい。また、軸体３０内の圧力等が増大にした際に、インク垂れ等がペン先から生じることがあるが、本実施形態の筆記具Ｂでは、図２に示すように、空気流通溝１１ｂ，１１ｃを介して軸体１０内と外気とを調整している。
キャップ５０は、視認性を有する透明樹脂等からなり、先軸１５の先端側外周面に嵌合等により着脱自在に取り付けられるものであり、キャップ５１は、先軸３５の逆方向の軸体３０の端部外周面に嵌合等により着脱自在に取り付けられるものである。
【００３６】
本発明となる筆記具Ｂでは、筆記具の軸体３０内に筆記具用インクを吸蔵したインク吸蔵体４０を挿入して保持せしめ、先端側は先軸３５を介して上記構成のペン先Ａを順次嵌合等により固着せしめ、他端側をペン体３１を固着せしめた後軸保持部３３を嵌合により固着せしめることにより、簡単に筆記具Ｂを作製することができ、インク吸蔵体４０に吸蔵されたインクは毛管力によりペン先Ａのペン芯２０の筆記部２２、並びに、ペン体３１に効率的に供給され、筆記に供されるものとなる。
【００３７】
このように構成されるペン芯がツインタイプの筆記具Ｂでは、図４、図１に示すように、一端側に、少なくとも、筆記方向を視認することができる可視部１３を有する保持体１０と、該保持体１０に装着されたペン芯２０とを備えたペン先Ａを有するものであり、ペン芯２０には上述の隠蔽材料が固着、複合化などにより含むと共に、ペン芯は、Ｌ＊ａ＊ｂ＊（ＣＩＥ  ＬＡＢ）表色系での明度（Ｌ＊値）が８０以上に設定されているので、ペン先での発色を高め、ペン先における色識別性を高めることができ、また、可視部１３で視認側を見れば、ひき始めの位置を合わせやすくなるペン先を有する筆記具Ｂを得ることができるものとなる。
【００３８】
本実施形態の筆記具Ｂでは、従来において、着色力の強いインク（ピンク、赤色、青色、緑色などのインク）がペン芯に染み込むと、描線が淡い色であっても、ペン芯自体は黒っぽい色となってしまい、ペン先から筆記描線の色相を識別することが困難となってしまうなどの課題があったが、上記特性のペン先Ａでは、ペン先での発色を高め、筆記描線とペン先との色相に殆ど差異がなく、ペン先における色識別性を高めることができることとなる。また、可視部１３で視認側を見れば、ひき始めの位置を合わせやすくなると共に、保持体１０からのペン芯２０の先端側の突出量Ｙは、保持部が長い方で０．６５ｍｍ以上、保持部が短い方で１ｍｍ未満となっており、ペン芯２０の先端側を保持する前方保持部１４ａ，１４ｂの長さを異ならしめること、具体的には、ペン芯２０の先端側（端面）を保持する長さが長い前方保持部１４ａと短い前方保持部１４ｂとなっているので、特に、右利きで左から右方向に筆記する際に、突出部（突出量）で描線を引くことなどができ、しかも、保持する長さが長い左側の前方保持部１４ａでペン芯の突出部を確実に保持（保護）して強度を高めるので、このペン芯２０の先端側（端面）を保持する長さが長い前方保持部１４ａと短い前方保持部１４ｂとの筆記部２２の保持構造、及び上記突出量Ｙの限定とにより、強い筆記荷重で筆記してもペン芯２０の先端側の筆記性能を損なうことなく、極力保持体１０（１４ａ）内面で筆記芯を押さえる構造となるため、ペン芯２０の破損を防ぎ耐久性に優れる筆記具が提供されるものとなる。更に、本実施形態における保持体１０は、筆記方向に対して反対側の保持体１０端面が筆記方向側の保持体端面より突出せしめることにより、右手で左から右側に筆記する方向に特に効果を有する筆記具が提供される。なお、保持体１０の端面が前記と反対側に突出して形成された際は、左手で右から左側に筆記する方向又は右手で上から下側に筆記する方向に特に効果を有する筆記具が提供される。
【００３９】
また、上記筆記具Ｂにおいては、保持体１０からの筆記芯２０の先端側の突出量Ｙを筆記芯の厚さｔの４０〜６５％とすることで、上記実施形態と同様に、ペン芯２０の破損を防ぎ耐久性に優れる筆記具となる。すなわち、この実施形態でも、ペン芯の先端側の突出量Ｙをペン芯の厚さｔの４０〜６５％とすることにより、強い筆記荷重で筆記してもペン芯２０の先端側の突出量Ｙがペン芯の厚さとの関係から、ペン芯の強度を更に保持できると共に、突出量Ｙを極力保持体内面で筆記芯を押さえる構造となるため、更に筆記性能を損なうことなく、ペン芯の破損を防ぎ耐久性に優れる筆記具が提供されるものとなる。
【００４０】
本発明のペン先、筆記具は、上記実施形態などに限定されることなく、本発明の技術思想を変更しない範囲内で種々変更することができる。
また、上記実施形態において、ペン芯２０を焼結芯タイプについて詳述したが、ペン芯２０は焼結体以外に、上述の如く、繊維束体、繊維芯、発泡体、海綿体、フェルト体などであってもよい。
更に、上記実施形態では、インク吸蔵体４０に吸蔵されたインクを毛管力によりペン芯２０の筆記部２２に効率的に供給せしめる方式（中綿式）の筆記具を示したが、弁機構を備えた筆記具、例えば、筆記具本体となる軸体内に直接インクが収容されたインク室を設けて、インク室と筆記芯との間に弁機構を設け、ペン先方向の押圧移動で弁機構のスプリングの附勢力に抗して弁棒を後退させて弁部を解放してインクの導出を行い、ペン芯にインクを供給する構成の筆記具であってもよいものである。
【００４１】
さらにまた、上記実施形態では、ペン先Ａに、可視部１３を有する保持体１０に装着したペン芯２０を備えたものと、反対側にペン体３１とを有するツインタイプの筆記具を挙げたが、ペン体３１を省略（軸体を有底筒状の軸体と）して、ペン芯２０を一つのシングルタイプの筆記具としてもよいものであり、また、ノック式の筆記具であってもよいものである。
上記実施形態の筆記具Ｂなどでは、筆記具本体の軸体などの断面を円形軸に形成したが、三角形状、四角形以上の方形状などの異形形状、楕円形状にしてもよいものである。
更に、上記各実施形態では、筆記具用のインク（水性染料インク、油性インク、熱変色性インク、染料を含む樹脂微粒子顔料インクで説明したが、液状化粧料、液状薬剤、塗布液、修正液などの液状体としてもよいものである。
【実施例】
【００４２】
次に、実施例により、本発明を更に詳述するが、本発明は下記実施例に限定されるものではない。【００４３】
〔実施例１〕
下記構成及び図１〜図４に準拠するペン先、筆記具、下記組成の処理液、筆記具用インクを使用した。ペン芯、保持体等の寸法等は下記に示す大きさ等を使用した。【００４４】
（保持体１０の構成）
アクリル樹脂製、可視光線透過率８５％〔スガ試験機社製、多光源分光測色計（ＭＳＣ−５Ｎ）にて反射率を測定し、可視光線透過率とした。〕
ペン芯取り付け後の可視部１３（四角形）の大きさ：５ｍｍ×６ｍｍ×３ｍｍ×４ｍｍ
（ペン芯２０の構成）
ポリエチレン（ＰＥ）製焼結芯、（隠蔽材料固着後）気孔率６０％、筆記部２２：Ｗ＝４ｍｍ、ナイフカット状、インク誘導部：φ（ｔ）１．６ｍｍ、突出量Ｙ＝０．８５ｍｍ（ｔの５３％）、突出量Ｙの反対側の突出量Ｙ´＝０．６５ｍｍ（ｔの４０％）、筆記芯幅Ｘ＝１．７５ｍｍ【００４５】
（保持体１０、ペン芯２０以外の筆記具部材の構成）
インク吸蔵体：ＰＥＴ繊維束、気孔率８５％、φ６×７７ｍｍ
筆記具本体、キャップ：ポリプロピレン（ＰＰ）製
ペン体３１：ポリエステル製繊維束芯、気孔率６０％、φ２．０×４０．０ｍｍ【００４６】
（ペン芯への隠蔽材料固着用の処理液組成）
ペン芯２０への処理液として、下記組成の処理液（合計１００質量％）を使用した。
酸化チタン（平均粒子径３５０ｎｍ）  ３．８質量％
固着樹脂（スチレンアクリル樹脂、固形分濃度：３０％）  ７．７質量％
イオン交換水  残部【００４７】
（ペン芯への処理液の固着方法）
上記処理液を用いて下記方法によりペン芯２０に隠蔽材料を固着せしめた。
まず、ペン芯に含浸後、８０℃ドライ条件下で、２時間間乾燥して、ペン芯２０に隠蔽材を含有させた。隠蔽材料（酸化チタン）の固着量は、含浸前と含浸後の質量変化（固着樹脂量除く）で約４質量％であった。【００４８】
（ペン芯２０の明度（Ｌ＊値）、無彩色度Ｃ＊の測定等）
ペン芯２０のＬ＊ａ＊ｂ＊（ＣＩＥ  ＬＡＢ）表色系での明度（Ｌ＊値）は下記装置を用いて測定し、無彩色度Ｃ＊を算出した。
（測定機器）
日本電色工業社製、微小面分光色差計ＶＳＳ７７００
ペン芯２０の明度（Ｌ＊値）＝９０、無彩色度Ｃ＊＝１０【００４９】
（筆記具用インク組成：インク色：青色、赤色）
下記製造例１、２の着色樹脂微粒子の分散液を用いた。なお、以下の「部」は質量部を表す。また、製造例１、２における各成分の全量（合計量）は５００部である。
（製造例１）
２リットルのフラスコに、撹拌機、還流冷却器、温度計、窒素ガス導入管、モノマー投入用１０００ｍｌ分液漏斗を取り付け、温水槽にセットし、蒸留水３２９．５部、グリセリンモノメタクリレート〔ブレンマーＧＬＭ、日油社製〕５部、メタクリル酸２−スルホエチルナトリウム〔アクリルエステルＳＥＭ−Ｎａ、三菱ケミカル社製〕５部、重合性界面活性剤〔ＡＤＥＫＡ社製、アデカリアソープＳＥ−１０Ｎ、エーテルサルフェート〕２０部及び過硫酸アンモニウム０．５部を仕込んで、窒素ガスを導入しながら、内温を５０℃まで昇温した。
一方、メタクリル酸シクロヘキシルモノマー５５部と、他のモノマーとして、メタクリル酸ｎ−ブチル３５部とからなる混合モノマーに、油溶性染料〔サビニールブルーＧＬＳ、クラリアント社製〕４０部、架橋剤〔トリアリルイソシアヌレート、日本化成社製、「タイク（ＴＡＩＣ）」〕１０部を混合した液を調製した。
この調製液を上記分液漏斗から温度５０℃付近に保った上記フラスコ内に撹拌下で３時間にわたって添加し、乳化重合を行った。さらに５時間熟成して重合を終了し、水性インク用着色樹脂微粒子の分散液（粒子１）を得た。
前記メタクリル酸シクロヘキシルモノマーの含有量は、着色樹脂微粒子を構成する全ポリマー成分に対して、５０．０質量％、前記油溶性染料の含有量は全ポリマー成分に対して、３６．４質量％であった。また、着色樹脂微粒子の平均粒子径は、４０ｎｍであった。【００５０】
（製造例２）
上記製造例１において、蒸溜水を３４０．５部とし、メタクリル酸シクロヘキシルモノマーの量を３０部とし、メタクリル酸ｎ−ブチルの量を４５部とし、また、染料として、油溶性染料〔バリファーストピンク２３１０Ｎ、オリエント化学工業社製〕２０部、油溶性染料〔オイルピンンク  ３１４、オリエント化学工業社製〕１２部、油溶性染料〔バリファース  レッド  ３３１２、オリエント化学工業社製〕１２部を用いた以外は、上記製造例１と同様にして、水性インク用着色樹脂微粒子水性分散液（粒子２）を得た。
前記メタクリル酸シクロヘキシルモノマーの含有量は着色樹脂微粒子を構成する全ポリマー成分に対して、３１．６質量％、前記油溶性染料の含有量は全ポリマー成分に対して、４６．３質量％であった。また、着色樹脂微粒子の平均粒子径は、８２ｎｍであった。【００５１】
上記製造例１、２により製造した各着色樹脂微粒子の分散液（粒子１、２）を用いて、下記に示す配合組成（全量１００質量％）により常法により各筆記具用水性インク組成物１、２を調製した。
インク１、２の組成：（全量１００質量％）
製造例１又は２の水性インク用着色樹脂微粒子の分散液  ５０質量％
ｐＨ調整剤（トリエタノールアミン）  １質量％
水溶性有機溶剤（エチレングリコール）  ５質量％
イオン交換水  ４４質量％【００５２】
粘度（２５℃）：３．５ｍＰａ・ｓ（コンプレート型粘度計、ＴＯＫＩＭＥＣ社製、ＴＶ−２０）
表面張力（２５℃）：３５ｍＮ／ｍ（自動表面張力計、協和界面科学社製、ＤＹ−３００）
製造例１：筆跡（描線）の明度（Ｌ＊値）：７３、無彩色度Ｃ＊：６５
製造例２：筆跡（描線）の明度（Ｌ＊値）：６３、無彩色度Ｃ＊：６５
インクを含浸した状態のペン芯の明度（Ｌ＊値）：製造例１：３８
インクを含浸した状態のペン芯の明度（Ｌ＊値）：製造例２：３５
製造例１の筆跡（描線）とペン芯との色差△Ｅ：３５
製造例２の筆跡（描線）とペン芯との色差△Ｅ：３６
なお、色差は、日本電色工業社製、微小面分光色差計ＶＳＳ７７００により測定した。【００５３】
この図１〜図４準拠の実施例１のペン先Ａを用いたインク１、２の各筆記具Ｂでは、少なくとも、筆記方向を視認することができる可視部１３を有する保持体１０と、該保持体１０に装着されたペン芯２０とを備えたものであり、少なくともペン芯２０は隠蔽材料（酸化チタン）が固着されており、Ｌ＊ａ＊ｂ＊（ＣＩＥ  ＬＡＢ）表色系での明度（Ｌ＊値）が９０であり、無彩色度Ｃ＊が１０となっており、この筆記具を用いて上質紙面上に筆記したところ、隠蔽材料を含まない従来のペン芯２０に較べ、ペン先での発色を高め、筆記描線とペン先との色相に殆ど差異がなく、ペン先における色識別性を高めることができることが確認された。
また、可視部１３で視認側を見れば、ひき始めの位置を合わせやすくなり、また、ペン芯２０の外観を損なうことがないペン先を用いた筆記具となることが確認された。【００５４】
また、保持体１０からの筆記芯２０の先端側の突出量Ｙ＝０．８５ｍｍと１ｍｍ未満となっており、特に、右利きで左から右方向に筆記する際に、突出部（突出量）で描線を引くことができ、しかも、過度の荷重をかけても筆記性能を損なうことなく、筆記芯の破損もなく耐久性に優れる筆記具が得られることが確認された。【００５５】
更に、自動筆記装置にこの筆記具をセットして、ＪＩＳ  Ｓ６０３７に準拠した試験方法に従い、上質紙面上で筆記角度６５°、筆記荷重１Ｎ、速度７ｃｍ／ｓ、距離５０ｍで直線筆記後、筆記した描線状態を目視にて確認したところ、上記好ましいインク組成のものを使用しているため、インク流出量（５〜２０ｍｇ／ｍ）も良好で、ペン先の乾燥を抑えながらも、描線の乾燥性、インクの低温安定性に優れ、描線に滲みや裏抜けのない機能を発現することが判った。【００５６】
〔実施例２〕
図１〜４に準拠する筆記具を使用した。上記実施例１との相違は、ペン芯２０の構成が相違する以外の構成、インク組成等は、上記実施例１と同様であるので、省略する。
（ペン芯２０の構成）
ポリエチレン（ＰＥ）製焼結芯、（隠蔽材料固着後）気孔率６０％、筆記部２２：Ｗ＝４ｍｍ、ナイフカット状、インク誘導部：φ（ｔ）＝１．６ｍｍ、突出量Ｙ＝０．８５ｍｍ（ｔの５３％）、突出量Ｙの反対側の突出量Ｙ´＝０．６５ｍｍ（ｔの４０％）、筆記芯幅Ｘ＝１．７５ｍｍ【００５７】
（ペン芯の製造法）
平均粒子径２００μｍポリエチレン粉末と、隠蔽材料として平均粒子径３５０ｎｍの酸化チタンとをブレンダーにより混合した後に焼結して焼結芯体を製造した。
（ペン芯２０の構成）
ポリエチレン（ＰＥ）製焼結芯、（隠蔽材料焼結後）気孔率６０％、筆記部２２：Ｗ＝４ｍｍ、ナイフカット状、インク誘導部：φ（ｔ）１．６ｍｍ、突出量Ｙ＝０．８５ｍｍ（ｔの５３％）、突出量Ｙの反対側の突出量Ｙ´＝０．６５ｍｍ（ｔの４０％）、筆記芯幅Ｘ＝１．７５ｍｍ【００５８】
〔ペン芯２０の明度（Ｌ＊値）、無彩色度Ｃ＊の測定等〕
ペン芯２０のＬ＊ａ＊ｂ＊（ＣＩＥ  ＬＡＢ）表色系での明度（Ｌ＊値）を下記装置を用いて測定し、無彩色度Ｃ＊を算出した。
（測定機器）
日本電色工業社製、微小面分光色差計ＶＳＳ７７００
ペン芯２０の明度（Ｌ＊値）＝９０、無彩色度Ｃ＊＝１０
インクを含浸した状態のペン芯の明度（Ｌ＊値）：製造例１：４０
インクを含浸した状態のペン芯の明度（Ｌ＊値）：製造例２：３６
製造例１の筆跡（描線）とペン芯との色差△Ｅ：３３
製造例２の筆跡（描線）とペン芯との色差△Ｅ：３４【００５９】
この図１〜図４準拠の実施例２のペン先Ａを用いたインク１、２の各筆記具Ｂでは、少なくとも、筆記方向を視認することができる可視部１３を有する保持体１０と、該保持体１０に装着されたペン芯２０とを備えたものであり、少なくともペン芯２０は隠蔽材料（酸化チタン）が焼結固着されており、Ｌ＊ａ＊ｂ＊（ＣＩＥ  ＬＡＢ）表色系での明度（Ｌ＊値）が９０であり、無彩色度Ｃ＊が１０となっており、この筆記具を用いて上質紙面上に筆記したところ、隠蔽材料を含まない従来のペン芯２０に較べ、ペン先での発色を高め、筆記描線とペン先との色相に殆ど差異がなく、ペン先における色識別性を高めることができることが確認された。
また、可視部１３で視認側を見れば、ひき始めの位置を合わせやすくなり、また、ペン芯２０の外観を損なうことがないペン先を用いた筆記具となることが確認された。【００６０】
また、この実施例２においても、保持体１０からの筆記芯２０の先端側の突出量Ｙ＝０．８５ｍｍと突出量Ｙが１ｍｍ未満となっており、特に、右利きで左から右方向に筆記する際に、突出部（突出量）で描線を引くことができ、しかも、過度の荷重をかけても筆記性能を損なうことなく、筆記芯の破損もなく耐久性に優れる筆記具が得られることが確認された。更に、自動筆記装置にこの実施例２の筆記具をセットして、ＪＩＳ  Ｓ６０３７に準拠した試験方法に従い、上質紙面上で筆記角度６５°、筆記荷重１Ｎ、速度７ｃｍ／ｓ、距離５０ｍで直線筆記後、筆記した描線状態を目視にて確認したところ、上記好ましいインク組成のものを使用しているため、インク流出量（５〜２０ｍｇ／ｍ）も良好で、ペン先の乾燥を抑えながらも、描線の乾燥性、インクの低温安定性に優れ、描線に滲みや裏抜けのない機能を発現することが判った。
【産業上の利用可能性】
【００６１】
本発明のペン先では、アンダーラインペン、ペイントマーカー、油性マーカー、水性マーカーと呼ばれる所謂マーキングペンタイプの筆記具に用いるペン先として好適に適用することができる。
【符号の説明】
【００６２】
Ａ  ペン先
１０  保持体
２０  ペン芯
３５  先軸
４０  インク吸蔵体
５０  キャップ
【図１】
2020032104.tif 000003
【図２】
2020032104.tif 000004
【図３】
2020032104.tif 000005
【図４】
2020032104.tif 000006
【国際調査報告】
2020032104.tif 000007
2020032104.tif 000008
2020032104.tif 000009
2020032104.tif 000010